(57)【要約】【課題】本発明は、電解質を必要とせず、水素を発生することが可能なゲル、および、これを用いた水素発生パックを提供すること課題とする。【解決手段】吸水性ポリマーと、２種以上の水分解用光触媒粒子と、水とを含有する、ゲル。【選択図】なし【特許請求の範囲】
【請求項１】
吸水性ポリマーと、２種以上の水分解用光触媒粒子と、水とを含有する、ゲル。
【請求項２】
前記２種以上の水分解用光触媒粒子が、少なくとも、水素発生用光触媒粒子と、酸素発生用光触媒粒子とを含む、請求項１に記載のゲル。
【請求項３】
せん断速度５０ｓ−１で測定される粘度が８００ｍＰａ・ｓ以上であり、かつ、せん断速度１００ｓ−１で測定される粘度が７５０ｍＰａ・ｓ以下である、請求項１または２に記載のゲル。
【請求項４】
せん断速度５０ｓ−１で測定される粘度が８００ｍＰａ・ｓ以上であり、かつ、せん断速度１００ｓ−１で測定される粘度が４５０ｍＰａ・ｓ以下である、請求項１〜３のいずれか１項に記載のゲル。
【請求項５】
前記吸水性ポリマーが、多糖類である、請求項１〜４のいずれか１項に記載のゲル。
【請求項６】
前記吸水性ポリマーが、カルボキシメチルセルロース、カルボキシメチルデキストランナトリウム、セルロース、セルロースアシレート、アガロース、および、アルギン酸からなる群から選択される少なくとも１種である、請求項１〜５のいずれか１項に記載のゲル。
【請求項７】
前記吸水性ポリマーが、セルロース繊維を構成している、請求項１〜６のいずれか１項に記載のゲル。
【請求項８】
更に、前記水素発生用光触媒粒子の表面に担持された水素発生用助触媒を有する、請求項１〜７のいずれか１項に記載のゲル。
【請求項９】
更に、前記酸素発生用光触媒粒子の表面に担持された酸素発生用助触媒を有する、請求項１〜８のいずれか１項に記載のゲル。
【請求項１０】
前記２種以上の水分解用光触媒粒子が、いずれも、酸化物である、請求項１〜９のいずれか１項に記載のゲル。
【請求項１１】
前記水素発生用光触媒粒子が、チタン酸ストロンチウムである、請求項２に記載のゲル。
【請求項１２】
前記酸素発生用光触媒粒子が、酸化タングステン、バナジウム酸ビスマス、窒化タンタル、および、二酸化チタンからなる群から選択される少なくとも１種である、請求項２に記載のゲル。
【請求項１３】
前記水素発生用助触媒が、白金、パラジウム、ロジウム、および、ルテニウムからなる群から選択される少なくとも１種である、請求項８に記載のゲル。
【請求項１４】
前記酸素発生用助触媒が、コバルト、マンガン、鉄、ニッケル、および、クロムからなる群から選択される少なくとも１種の金属の酸化物である、請求項９に記載のゲル。
【請求項１５】
請求項１〜１４のいずれか１項に記載のゲルを用いた水素発生パック。
【発明の詳細な説明】
【技術分野】
【０００１】
本発明は、ゲルおよび水素発生パックに関する。
【背景技術】
【０００２】
近年、光触媒と太陽エネルギーとを用いて水を分解し、水素や酸素を製造する技術が注目されている。
光触媒によって水を分解する場合、水の還元反応（プロトンの還元反応）と水の酸化反応との双方を触媒する光触媒を用いることが好ましいが、そのような光触媒は種類が限られている。
そこで、水の還元反応を触媒する光触媒（水素発生用光触媒）と水の酸化反応を触媒する光触媒（酸素発生用光触媒）とを併用して水を効率的に分解することについて種々の検討がなされている。
【０００３】
例えば、特許文献１には、光触媒粒子からなる光触媒層を有する光水分解反応用電極を、水または電解質水溶液に浸漬させて水素を製造する方法が記載されている（［請求項１］［請求項１３］）。
【先行技術文献】
【特許文献】
【０００４】
【特許文献１】国際公開第２０１３／１３３３３８号
【発明の概要】
【発明が解決しようとする課題】
【０００５】
本発明者らは、特許文献１に記載された水素の製造方法について検討したところ、光水分解反応用電極を水中に浸漬させた場合には、水素発生量が少なくなり、十分な水素発生量を確保するには、電解質水溶液に浸漬させる必要があることを明らかとした。
【０００６】
そこで、本発明は、電解質を必要とせず、水素を発生することが可能なゲル、および、これを用いた水素発生パックを提供することを課題とする。
【課題を解決するための手段】
【０００７】
本発明者らは、上記課題を達成すべく鋭意検討した結果、吸水性ポリマーと、２種以上の水分解用光触媒粒子と、水とを含有するゲルを用いることにより、電解質を必要とせず、水素を発生することが可能となることを見出し、本発明を完成させた。
すなわち、以下の構成により上記課題を達成することができることを見出した。
【０００８】
［１］  吸水性ポリマーと、２種以上の水分解用光触媒粒子と、水とを含有する、ゲル。
［２］  ２種以上の水分解用光触媒粒子が、少なくとも、水素発生用光触媒粒子と、酸素発生用光触媒粒子とを含む、［１］に記載のゲル。
［３］  せん断速度５０ｓ−１で測定される粘度が８００ｍＰａ・ｓ以上であり、かつ、せん断速度１００ｓ−１で測定される粘度が７５０ｍＰａ・ｓ以下である、［１］または［２］に記載のゲル。
［４］  せん断速度５０ｓ−１で測定される粘度が８００ｍＰａ・ｓ以上であり、かつ、せん断速度１００ｓ−１で測定される粘度が４５０ｍＰａ・ｓ以下である、［１］〜［３］のいずれかに記載のゲル。
［５］  吸水性ポリマーが、多糖類である、［１］〜［４］のいずれかに記載のゲル。
［６］  吸水性ポリマーが、カルボキシメチルセルロース、カルボキシメチルデキストランナトリウム、セルロース、セルロースアシレート、アガロース、および、アルギン酸からなる群から選択される少なくとも１種である、［１］〜［５］のいずれかに記載のゲル。
［７］  吸水性ポリマーが、セルロース繊維を構成している、［１］〜［６］のいずれかに記載のゲル。
【０００９】
［８］  更に、水素発生用光触媒粒子の表面に担持された水素発生用助触媒を有する、［１］〜［７］のいずれかに記載のゲル。
［９］  更に、酸素発生用光触媒粒子の表面に担持された酸素発生用助触媒を有する、［１］〜［８］のいずれかに記載のゲル。
［１０］  ２種以上の水分解用光触媒粒子が、いずれも、酸化物である、［１］〜［９］のいずれかに記載のゲル。
［１１］  水素発生用光触媒粒子が、チタン酸ストロンチウム（ＳｒＴｉＯ３）である、［２］に記載のゲル。
［１２］  酸素発生用光触媒粒子が、酸化タングステン（ＷＯ３）、バナジウム酸ビスマス（ＢｉＶＯ４）、窒化タンタル（Ｔａ３Ｎ５）、および、二酸化チタン（ＴｉＯ２）からなる群から選択される少なくとも１種である、［２］に記載のゲル。
［１３］  水素発生用助触媒が、白金（Ｐｔ）、パラジウム（Ｐｄ）、ロジウム（Ｒｈ）、および、ルテニウム（Ｒｕ）からなる群から選択される少なくとも１種である、［８］に記載のゲル。
［１４］  酸素発生用助触媒が、コバルト（Ｃｏ）、マンガン（Ｍｎ）、鉄（Ｆｅ）、ニッケル（Ｎｉ）、および、クロム（Ｃｒ）からなる群から選択される少なくとも１種の金属の酸化物である、［９］に記載のゲル。
［１５］  ［１］〜［１４］のいずれかに記載のゲルを用いた水素発生パック。
【発明の効果】
【００１０】
本発明によれば、電解質を必要とせず、水素を発生することが可能なゲル、および、これを用いた水素発生パックを提供することができる。
【発明を実施するための形態】
【００１１】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
【００１２】
［ゲル］
本発明のゲルは、吸水性ポリマーと、２種以上の水分解用光触媒粒子（以下、単に「光触媒粒子」とも略す。）と、水とを含有する。
ここで、「ゲル」とは、吸水性ポリマーが架橋して３次元網目構造を持ち、溶媒中で溶媒を吸収して膨潤はするが溶解はしない、固体と液体の中間に属する状態をとる構造体を意味し、また、粘度が１００〜１０００００ｍＰａ・ｓの範囲内にある状態が好ましい。
【００１３】
また、「吸水性ポリマー」とは、吸水倍率１．０３倍以上で、ゲル浸透クロマトグラフィ（ＧＰＣ）法により測定した重量平均分子量が１０００以上のポリマーを指す。
なお、本発明において吸水倍率は、１２０℃で２時間、真空乾燥した直後の質量〔Ｗ２（単位：ｇ）〕と、この真空乾燥の後、２５℃８５％相対湿度の環境下に２時間放置した直後の質量〔Ｗ１（単位：ｇ）〕とを測定し、下記式（Ｉ）から吸水倍率を算出する。
吸水倍率（倍）＝（Ｗ１−Ｗ２）／Ｗ２  ・・・（Ｉ）
また、ＧＰＣ法による重量平均分子量は、以下の条件で測定する。
・装置名：ＨＬＣ−８２２０ＧＰＣ（東ソー）
・カラムの種類：ＴＳＫ ｇｅｌ Ｓｕｐｅｒ ＨＺＭ−Ｍ（東ソー）
・溶離液：クロロホルム
・流量：０．６ｍｌ／分
・検出器：ＲＩ
・試料濃度：０．０５％
・検量線ベース樹脂：ＴＳＫ標準ポリスチレン（分子量１０５０、５９７０、１８１００、３７９００、１９００００、７０６０００）
【００１４】
本発明においては、上述した通り、吸水性ポリマーと、２種以上の光触媒粒子と、水とを含有するゲルを用いることにより、電解質を必要とせず、水素を発生することが可能となる。
このような効果を奏する理由は詳細には明らかではないが、本発明者らは以下のように推測している。
すなわち、吸水性ポリマーと水とを用いてゲル状体とすることにより、ゲル中に含まれる２種以上の光触媒粒子が適度に分散したため、電解質がなくても、いわゆるＺスキーム型を利用した水素の発生が可能になったと考えられる。
以下に、本発明のゲルに含まれる吸水性ポリマー、光触媒粒子および水について、詳述する。
【００１５】
〔吸水性ポリマー〕
本発明のゲルが含有する吸水性ポリマーは、上述した通り、吸水倍率が、１．０３倍以上であり、かつ、重量平均分子量が１０００以上の重合体である。
上記吸水性ポリマーは、上述した吸水倍率が、１．０３〜１０００倍であることが好ましく、１．０５〜８００倍であることがより好ましい。
また、上記吸水性ポリマーは、上述した重量平均分子量が、１５００〜３００００００であることが好ましく、２０００〜２００００００であることがより好ましい。
【００１６】
本発明においては、チキソ性を有し、また、生体親和性が高い理由から、上記吸水性ポリマーが、多糖類であることが好ましい。
ここで、「多糖類」とは、単糖類（例えば、トリオース、テトロース、ペントース、ヘキソース、ヘプトース等）が１０個以上重合した糖重合体を意味する。なお、多糖類には、非水溶性多糖類および水溶性多糖類が包含される。
【００１７】
上記吸水性ポリマーとしては、具体的には、例えば、カルボキシメチルセルロース（ＣＭＣ）、カルボキシメチルデキストランナトリウム（ＣＭＤ）、セルロース、セルロースアシレート、アガロース、および、アルギン酸などが挙げられ、これらを１種単独で用いてもよく、２種以上を併用してもよい。
これらのうち、カルボキシメチルセルロース（ＣＭＣ）〔吸水倍率：１．１倍〕、カルボキシメチルデキストランナトリウム（ＣＭＤ）〔吸水倍率：１．１倍〕、セルロース〔吸水倍率：１．０８倍〕、および、セルロースアシレート〔吸水倍率：１．０５倍〕が好ましく、カルボキシメチルセルロース（ＣＭＣ）、および、セルロースアシレートがより好ましい。
ここで、「セルロースアシレート」とは、セルロースの水酸基、すなわち、β−１，４結合しているグルコース単位の２位、３位および６位に有する遊離の水酸基を構成する水素原子の一部または全部がアシル基で置換されているセルロースエステルをいう。
また、上記アシル基としては、具体的には、例えば、アセチル基、プロピオニル基およびブチリル基など挙げられる。
【００１８】
本発明においては、水素の発生効率がより向上する理由から、上記吸水性ポリマーが、セルロース繊維を構成していることが好ましい。
ここで、「セルロース繊維」とは、植物細胞壁の基本骨格などを構成するセルロースのミクロフィブリル、または、これを構成する繊維のことであり、平均繊維径（幅）が概ね１００ｎｍ以下のいわゆるセルロースナノファイバー（ＣＮＦ）をいう。
【００１９】
このようなセルロース繊維としては、木材、竹、麻、ジュート、ケナフ、綿、ビートパルプ、ポテトパルプ、農産物残廃物、布、紙等に含まれる植物由来の繊維が挙げられ、これらを１種単独で用いてもよく、２種以上を併用してもよい。
木材としては、例えば、シトカスプルース、スギ、ヒノキ、ユーカリ、アカシア等が挙げられる。
紙としては、例えば、脱墨古紙、段ボール古紙、雑誌、コピー用紙等が挙げられる。
パルプとしては、例えば、植物原料を化学的もしくは機械的に又は両者を併用してパルプ化することで得られるケミカルパルプ（クラフトパルプ（ＫＰ）、亜硫酸パルプ（ＳＰ））、セミケミカルパルプ（ＳＣＰ）、セミグランドパルプ（ＣＧＰ）、ケミメカニカルパルプ（ＣＭＰ）、砕木パルプ（ＧＰ）、リファイナーメカニカルパルプ（ＲＭＰ）、サーモメカニカルパルプ（ＴＭＰ）、ケミサーモメカニカルパルプ（ＣＴＭＰ）等が挙げられる。
【００２０】
上記セルロース繊維は、化学修飾および／または物理修飾を施して機能性を高めたものであってもよい。
ここで、化学修飾としては、例えば、カルボキシ基、アセチル基、硫酸基、スルホン酸基、アクリロイル基、メタクリロイル基、プロピオニル基、プロピオロイル基、ブチリル基、２−ブチリル基、ペンタノイル基、ヘキサノイル基、ヘプタノイル基、オクタノイル基、ノナノイル基、デカノイル基、ウンデカノイル基、ドデカノイル基、ミリストイル基、パルミトイル基、ステアロイル基、ピバロイル基、ベンゾイル基、ナフトイル基、ニコチノイル基、イソニコチノイル基、フロイル基、シンナモイル基等のアシル基、２−メタクリロイルオキシエチルイソシアノイル基等のイソシアネート基、メチル基、エチル基、プロピル基、２−プロピル基、ブチル基、２−ブチル基、ｔｅｒｔ−ブチル基、ペンチル基、ヘキシル基、ヘプチル基、オクチル基、ノニル基、デシル基、ウンデシル基、ドデシル基、ミリスチル基、パルミチル基、ステアリル基等のアルキル基、オキシラン基、オキセタン基、チイラン基、チエタン基などを付加させることなどが挙げられる。
また、化学修飾は、通常の方法を採ることができる。すなわち、セルロースを化学修飾剤と反応させることによって化学修飾することができる。必要に応じて、溶媒、触媒を用いたり、加熱、減圧等を行ったりしてもよい。
化学修飾剤の種類としては、酸、酸無水物、アルコール、ハロゲン化試薬、アルコール、イソシアナート、アルコキシシラン、オキシラン（エポキシ）等の環状エーテルが挙げられる。これらは１種を単独で使用してもよいし、２種以上を併用してもよい。
酸としては、例えば、酢酸、アクリル酸、メタクリル酸、プロパン酸、ブタン酸、２−ブタン酸、ペンタン酸等が挙げられる。
【００２１】
一方、物理修飾としては、金属やセラミック原料を、真空蒸着、イオンプレーティング、スパッタリングなどの物理蒸着法（ＰＶＤ法）、化学蒸着法（ＣＶＤ法）、無電解メッキや電解メッキなどのメッキ法などにより表面被覆させる方法が挙げられる。
【００２２】
本発明においては、上記セルロース繊維の平均繊維径は、３〜５０ｎｍであるのが好ましく、３〜３０ｎｍであるのがより好ましく、３〜２０ｎｍであるのが更に好ましい。
【００２３】
ここで、セルロース繊維の平均繊維径とは、以下のように測定した値をいう。
セルロース繊維を含有するスラリーを調製し、このスラリーを親水化処理したカーボン膜被覆グリッド上にキャストして透過型電子顕微鏡（Transmission Electron Microscope：ＴＥＭ）観察用試料とする。径の大きなセルロース繊維を含む場合には、ガラス上にキャストした表面の走査型電子顕微鏡（Scanning Electron Microscope：ＳＥＭ）像を観察してもよい。
構成する繊維の大きさに応じて１０００倍、５０００倍、１００００倍、２００００倍、５００００倍および１０００００倍のいずれかの倍率で電子顕微鏡画像による観察を行う。ただし、試料、観察条件や倍率は下記の条件を満たすように調整する。
（１）観察画像内の任意箇所に一本の直線Ｘを引き、この直線Ｘに対し、２０本以上の繊維が交差する。
（２）同じ画像内で直線Ｘと垂直に交差する直線Ｙを引き、直線Ｙに対し、２０本以上の繊維が交差する。
上記のような電子顕微鏡観察画像に対して、直線Ｘに交錯する繊維、直線Ｙに交錯する繊維の各々について少なくとも２０本（すなわち、合計が少なくとも４０本）の幅（繊維の短径）を読み取る。こうして上記のような電子顕微鏡画像を少なくとも３組以上観察し、少なくとも４０本×３組（すなわち、少なくとも１２０本）の繊維径を読み取る。
このように読み取った繊維径を平均して平均繊維径を求める。
【００２４】
上記セルロース繊維の平均繊維径を調整する方法は特に限定されないが、例えば、機械的解砕法では、使用する超高圧ホモジナイザーやグラインダーの処理時間、回数により調整することが可能であり、化学的解砕法では、酸化剤（例えば、次亜塩素酸ソーダなど）の種類、触媒(例えば、ＴＥＭＰＯ（2,2,6,6-tetramethyl-1-piperidinyloxy）触媒など)の濃度、反応時間などで調整することが可能である。
【００２５】
また、本発明においては、上記セルロース繊維の平均繊維長は、２００〜１５００ｎｍであるであるのが好ましく、３００〜１２００ｎｍであるのがより好ましく、４００〜８００ｎｍであるがの更に好ましい。
【００２６】
ここで、セルロース繊維の平均繊維長とは、以下のように測定した値をいう。
すなわち、セルロース繊維の繊維長は、上述した平均繊維径を測定する際に使用した電子顕微鏡観察画像を解析することにより求めることができる。
具体的には、上記のような電子顕微鏡観察画像に対して、直線Ｘに交錯する繊維、直線Ｙに交錯する繊維の各々について少なくとも２０本（すなわち、合計が少なくとも４０本）の繊維長を読み取る。
こうして上記のような電子顕微鏡画像を少なくとも３組以上観察し、少なくとも４０本×３組（すなわち、少なくとも１２０本）の繊維長を読み取る。
このように読み取った繊維長を平均して平均繊維長を求める。
【００２７】
上記セルロース繊維の調製方法は特に限定されず、機械的または化学的に解砕する方法が好ましい。
機械的に解砕する方法としては、例えば、セルロース繊維含有材料の水懸濁液やスラリーを、リファイナー、高圧ホモジナイザー、グラインダー、一軸又は多軸混練機、ビーズミル等により機械的に摩砕または叩解することにより解繊する方法が挙げられる。機械処理法として、例えば、特許第５５００８４２号公報、特許第５２８３０５０号公報、特許第５２０７２４６号公報、特許第５１７０１９３号公報、特許第５１７０１５３号公報、特許第５０９９６１８号公報、特許第４８４５１２９号公報、特許第４７６６４８４号公報、特許第４７２４８１４号公報、特許第４７２１１８６号公報、特許第４４２８５２１号公報、国際公開第１１／０６８０２３号、特許第５４７７２６５号公報、特開２０１４−８４４３４号公報などが挙げられる。
一方、化学的に解砕する方法としては、例えば、セルロース系原料を、Ｎ−オキシル化合物と、臭化物および／またはヨウ化物の存在下で、酸化剤を用いて酸化し、さらに酸化されたセルロースを湿式微粒化処理して解繊し、ナノファイバー化することにより製造することができる。化学処理法として、例えば、特許第５３８１３３８号公報、特許第４９８１７３５号公報、特許第５４０４１３１号公報、特許第５３２９２７９号公報、特許第５２８５１９７号公報、特許第５１７９６１６号公報、特許第５１７８９３１号公報、特許第５３３０８８２号公報、特許第５３９７９１０号公報などに記載された方法が挙げられる。
【００２８】
本発明のゲルに含まれる吸水性ポリマーの含有量は、水１００質量部に対して１〜３０質量部であることが好ましく、１〜２０質量部であることがより好ましい。
【００２９】
〔光触媒粒子〕
本発明のゲルが含有する光触媒粒子は、２種以上の水分解用光触媒粒子である。
ここで、光触媒粒子の平均粒子径は特に限定されないが、１μｍ未満であることが好ましく、１００〜８００ｎｍであることがより好ましい。
ここで、平均粒子径の測定は、本発明の技術分野で知られた方法により行うことができ、例えば、透過型電子顕微鏡（Transmission Electron Microscope：ＴＥＭ）、吸着法、光散乱法、Ｘ線小角散乱法（Small Angle X-ray Scattering：ＳＡＸＳ）などにより測定できる。ＴＥＭでは電子顕微鏡で観察するが、粒子径分布が広い場合には、視野内に入った粒子が全粒子を代表しているか否かに注意を払う必要がある。
本発明においては、平均粒子径とは、倍率１０万倍のＴＥＭ写真から、立方体形状を有する任意の１０個の微粒子を選択し、各微粒子の一辺の長さ（粒子径）を測定した平均値をいう。
【００３０】
本発明においては、水素の発生効率がより向上する理由から、２種以上の光触媒粒子が、少なくとも、水素発生用光触媒粒子と、酸素発生用光触媒粒子とを含むことが好ましい。
ここで、「水素発生用光触媒粒子」とは、伝導帯の下端電位が標準電極電位よりも卑側に存在する光触媒粒子をいい、「酸素発生用光触媒粒子」とは、価電子帯の上端電位が水の酸化電位よりも貴側に存在する光触媒粒子をいう。
また、光触媒粒子として水素発生用光触媒粒子を用いる場合の含有量は、ゲルの総質量に対して１０〜２００質量％であることが好ましく、２０〜１００質量％であることがより好ましい。
同様に、光触媒粒子として酸素発生用光触媒粒子を用いる場合の含有量は、ゲルの総質量に対して１０〜２００質量％であることが好ましく、２０〜１００質量％であることがより好ましい。
【００３１】
また、本発明においては、安定性などの観点から、２種以上の光触媒粒子が、いずれも、酸化物であることが好ましい。
【００３２】
更に、本発明においては、水素の発生効率がより向上する理由から、２種以上の光触媒粒子が、１μｍ以内に近接して担持されていることが好ましい。
ここで、粒子間の距離は、走査型電子顕微鏡（ＳＥＭ）により、近接する２つの光触媒粒子の間の距離を算出することができる。その際、エネルギー分散型Ｘ線分析（Energy Dispersive X-ray spectrometry：ＥＤＸ）により、２つの光触媒粒子が、酸素発生光触媒粒子と水素発生光触媒粒子であることを確認して行う。具体的には、近接する酸素発生光触媒粒子と水素発生光触媒粒子とのペアを無作為に２０個所選定し、ＳＥＭ画像から、２つの光触媒粒子の間の距離を算出して、その平均値を「粒子間の距離」として定義する。
なお、ＳＥＭ画像上では、粒子同士が重なって見える場合もあるが、そのような個所は、粒子同士が接していると解釈して、２つの粒子間距離は０μｍとして、平均の距離を算出する。
【００３３】
＜水素発生用光触媒粒子＞
上記水素発生用光触媒粒子としては、具体的には、例えば、チタン酸ストロンチウム（ＳｒＴｉＯ３）、チタン酸ランタン（Ｌａ２Ｔｉ２Ｏ７）、および、ニオブ酸スズ（ＳｎＮｂ２Ｏ６）などが挙げられ、これらを１種単独で用いてもよく、２種以上を併用してもよい。
これらのうち、水素の発生効率がより向上する理由から、ＳｒＴｉＯ３であることが好ましく、クロム（Ｃｒ）、アンチモン（Ｓｂ）、タンタル（Ｔａ）、ロジウム（Ｒｈ）、ランタン（Ｌａ）等がドープされたＳｒＴｉＯ３であることがより好ましく、ＲｈがドープされたＳｒＴｉＯ３であることが更に好ましい。
【００３４】
＜酸素発生用光触媒粒子＞
上記酸素発生用光触媒粒子としては、具体的には、例えば、酸化タングステン（ＷＯ３）、バナジウム酸ビスマス（ＢｉＶＯ４）、窒化タンタル（Ｔａ３Ｎ５）、および、二酸化チタン（ＴｉＯ２）などが挙げられ、これらを１種単独で用いてもよく、２種以上を併用してもよい。
これらのうち、酸素の発生効率がより向上する理由から、ＢｉＶＯ４であることが好ましい。
【００３５】
〔水〕
本発明のゲルが含有する水は、特に限定されず、精製水、蒸留水、イオン交換水、純水、ミリＱ水等の超純水のいずれも使用することができる。なお、ミリＱ水とは、メルク（株）の超純水製造装置であるミリＱ水製造装置による得られる超純水である。
本発明のゲルに含まれる水の含有量は、ゲルの総質量に対して０．１〜９９．９質量％であることが好ましく、０．２〜９９．５質量％であることがより好ましい。
【００３６】
〔水性溶媒〕
本発明のゲルは、上述した水とともに、水性溶媒を含有していてもよい。
水性溶媒としては、水に溶解する溶媒、水と混和する溶媒、および、これらの溶媒と水との混合溶媒が挙げられる。
水に溶解する溶媒および水と混和する溶媒としては、具体的には、例えば、メタノール、エタノール、イソプロパノール、ｎ−ブタノール、エチルセロソルブ、ブチルセロソルブ、１−メトキシ−２−プロパノール、ジアセトンアルコール等が挙げられる。
【００３７】
〔水素発生用助触媒〕
本発明においては、水素の発生効率がより向上する理由から、上述した水素発生用光触媒粒子の表面に、水素発生用助触媒が担持されていることが好ましい。
なお、水素発生用助触媒の濃度（担持量）としては、水素発生用光触媒粒子の質量に対して、０．１質量％〜２０．０質量％であることが好ましい。
【００３８】
水素発生用助触媒としては、具体的には、例えば、白金（Ｐｔ）、パラジウム（Ｐｄ）、ロジウム（Ｒｈ）、および、ルテニウム（Ｒｕ）などが挙げられ、これらを１種単独で用いてもよく、２種以上を併用してもよい。
これらのうち、水素の発生効率がより向上する理由から、Ｐｔであることが好ましい。
【００３９】
〔酸素発生用助触媒〕
本発明においては、酸素の発生効率がより向上する理由から、上述した酸素発生用光触媒粒子の表面に、酸素発生用助触媒が担持されていることが好ましい。
なお、酸素発生用助触媒の濃度（担持量）としては、酸素発生用光触媒粒子の質量に対して、０．１質量％〜２０．０質量％であることが好ましい。
【００４０】
酸素発生用助触媒としては、例えば、コバルト（Ｃｏ）、マンガン（Ｍｎ）、鉄（Ｆｅ）、ニッケル（Ｎｉ）、および、クロム（Ｃｒ）からなる群から選択される少なくとも１種の金属の酸化物が挙げられる。なお、これらの酸化物は、その一部が、酸化されていない上記金属であってもよく、上記金属の水酸化物であってもよい。
具体的には、例えば、二酸化イリジウム（ＩｒＯ２）、二酸化白金（ＰｔＯ２）、二酸化ルテニウム（ＲｕＯ２）、リン酸水溶液中で析出させたコバルト酸化物（Ｃｏ−Ｐｉ）、および、オキシ水酸化鉄（ＩＩＩ）（ＦｅＯＯＨ）などが挙げられ、これらを１種単独で用いてもよく、２種以上を併用してもよい。
これらのうち、酸素の発生効率が更に向上する理由から、Ｃｏ−Ｐｉであることが好ましい。
【００４１】
水素発生用助触媒および酸素発生用助触媒を光触媒粒子に担持する場合、その担持方法は特に限定されないが、例えば、光電着法、含浸法、無電解メッキ等を用いる手法が挙げられる。
これらのうち、光電着法を用いる手法が好ましい。
光電着法における光源としては、キセノンランプ、水銀ランプおよび太陽光などが挙げられるが、大面積に均一に、安価な設備で照射を行う観点からキセノンランプが好ましい。
また、光電着法においては、反応槽の表面には波長４２０ｎｍ以上の可視光を照度で照射することが好ましい。
また、光電着法における雰囲気は特に限定されず、大気圧下であっても、任意のガス中であってもよいが、同時に光触媒性能を評価する観点から、アルゴン雰囲気下で行うことが好ましい。
また、光電着法における反応液の最高到達温度は、溶媒の蒸発を抑えるために、４０℃以下であることが好ましく、１０℃〜２５℃であることがより好ましい。
【００４２】
〔作製方法〕
本発明の光触媒粒子付き基材を作製する方法は特に限定されず、例えば、上述した吸水性ポリマーを水に分散させた溶液に対して、上述した光触媒粒子ならびに任意の水素発生用助触媒および酸素発生用助触媒などを配合して分散させる方法；などが挙げられる。
【００４３】
本発明においては、光触媒粒子の担持状態が最適化される理由から、本発明のゲルが、せん断速度５０ｓ−１で測定される粘度が８００ｍＰａ・ｓ以上であり、かつ、せん断速度１００ｓ−１で測定される粘度が７５０ｍＰａ・ｓ以下であることが好ましい。
同様の理由から、本発明のゲルは、せん断速度５０ｓ−１で測定される粘度が８００ｍＰａ・ｓ以上であり、かつ、せん断速度１００ｓ−１で測定される粘度が４５０ｍＰａ・ｓ以下であることがより好ましい。
ここで、粘度の測定は、ＨＡＡＫＥ ＭＡＲＳＩＩＩ（装置名）英弘精機社製を用いて、ゲルを２５℃に調整して、測定を実施する。試験は平行円板方式で、円板の直径は２５ｍｍ、隙間は０．１０ｍｍないし０．１５ｍｍの条件とする。ラボジャパン社の高低温サーキュレーターで２５℃にコントロールしたエチレングリコール水溶液を測定部に循環し温度を均一に保つ。そして、円板をせん断速度が１００ｓ−１または５０ｓ−１となるように一定速度で回転させ、その時の回転トルクを測定し、粘度測定を求める。
【００４４】
［水素発生パック］
本発明の水素発生パックは、上述した本発明のゲルを用いたパックである。
上述した本発明のゲルは、電解質を必要とせず、水素を発生することが可能となるため、本発明のゲルを顔用パックに応用することで、顔の皮膚から水素を手軽に摂取できるヘルスケア商材への適応が可能となる。
特に、近年の健康志向の高まりから、水素水を飲むことで体内に水素を摂取することが知られているが、本発明のパックは、水素水よりも濃度の高い水素分子を直接当てることが可能となり、極めて有用性の高いものである。
【実施例】
【００４５】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。
【００４６】
〔光触媒粒子の合成方法〕
＜酸素発生用光触媒粒子（ＢｉＶＯ４）＞
論文〔J.Am.Chem.Soc.(1999)vol121.11459-11467〕の第11461頁の「BiVO4 Syntheses by Aqueous Process.」に記載された方法に従い、ＢｉＶＯ４（以下、「ＢＶＯ」とも略す。）を合成した。
【００４７】
＜酸素発生用光触媒粒子（Ｔａ３Ｎ５）＞
Ｔａ２Ｏ５（豊島製作所製）を、１１２３Ｋのアンモニア炉中で２０時間焼成し、Ｔａ３Ｎ５（以下、「ＴａＮ」とも略す。）を合成した。
【００４８】
＜酸素発生用光触媒粒子（ＴｉＯ２）＞
酸化チタンとしては、ＴｉＯ２（Ｐ２５）（Ｄｅｇｕｓｓａ、９９．５％）を用いた。
【００４９】
＜水素発生用光触媒粒子（ＳｒＴｉＯ３）＞
論文〔J.Phys.Chem.B(2004)v26.89932-8995〕の「2.ExperimentalSection」を参考に、Ｒｈドープ量を１％とし、焼結温度を１２７３Ｋとして、ＳｒＴｉＯ３（以下、「ＳＴＯ」とも略す。）を合成した。
【００５０】
〔助触媒の担持方法〕
＜酸素発生用助触媒（Ｃｏ−Ｐｉ）の担持＞
合成したＢＶＯに対して、論文〔J.Phys.Chem.C(2012)v116.5082-5089〕の「2.1の項」を参考に、２００ｒｐｍで撹拌しながら、ＡＭ１．５Ｇの光で光電着を施し、リン酸水溶液中で析出させたコバルト酸化物（Ｃｏ−Ｐｉ）を担持させた。
【００５１】
＜水素発生用助触媒（Ｐｔ）の担持＞
合成したＳＴＯに対して、２００ｒｐｍで撹拌しながら、ＡＭ１．５Ｇの光で光電着を施し、純粋中で析出させたヘキサクロロ白金酸から、白金を担持させた。
【００５２】
〔吸水性ポリマーの準備〕
＜ＴＥＭＰＯ酸化セルロース水分散液の調製＞
特許第４９９８９８１号に記載された方法に従い、セルロース不織布をＴＥＭＰＯ（2,2,6,6-tetramethyl-1-piperidinyloxy）酸化し、ＴＥＭＰＯ酸化されたセルロースが分散された水分散溶液（濃度：１．１質量％）〔以下、「ＴＥＭＰＯ酸化セルロース水分散液」と略す。〕を調製した。なお、調製した水分散液の一部から、ＴＥＭＰＯ酸化セルロースを回収し、上述した方法で吸水倍率および重量平均分子量（Ｍｗ）を測定したところ、吸水倍率は、１．１５倍であり、Ｍｗは、５００００であった。
【００５３】
＜ＰＶＡ−ＰＡＡ水分散液の調製＞
ＰＶＡ−ＰＡＡ（ポリビニルアルコール−ポリアクリル酸共重合体）を合成した。合成したＰＶＡ−ＰＡＡの吸水倍率は、１．０８倍であり、Ｍｗは、７００００であった。
合成したＰＶＡ−ＰＡＡを水に分散し、ＰＶＡ−ＰＡＡが分散された水分散液（濃度：５質量％）〔以下、「ＰＶＡ−ＰＡＡ水分散液」と略す。〕を調製した。
【００５４】
＜ＣＭＣ水分散液＞
ＣＭＣ（和光純薬工業社製）〔吸水倍率：１．１倍、Ｍｗ：６００００〕を水に分散し、ＣＭＣが分散された水分散液（濃度：２質量％）〔以下、「ＣＭＣ水分散液」と略す。〕を調製した。
【００５５】
＜アガロース水分散液＞
アガロース（和光純薬工業社製）〔吸水倍率：１．１１倍、Ｍｗ：６００００〕を水に分散し、アガロースが分散された水分散液（濃度：２質量％）〔以下、「アガロース水分散液」と略す。〕を調製した。
【００５６】
＜ＣＭＤ水分散液＞
ＣＭＤ（東京化成工業社製）〔吸水倍率：１．１倍、Ｍｗ：６５０００〕を水に分散し、ＣＭＤが分散された水分散液（濃度：２質量％）〔以下、「ＣＭＤ水分散液」と略す。〕を調製した。
【００５７】
［実施例１］
下記表１に示す光触媒粒子および助触媒を、上述したＴＥＭＰＯ酸化セルロース水分散溶液に添加して分散させることにより、セルロース繊維に下記表１に示す光触媒粒子が分散されたゲルを調製した。なお、分散にはマゼルスターを利用した。また、下記表１中、酸素発生用光触媒粒子の含有量（Ａ１）と水素発生用光触媒粒子の含有量（Ｂ１）との合計は、０．５ｇであり、酸素発生用助触媒の含有量（Ａ２）と水素発生用助触媒の含有量（Ｂ２）との合計は、０．５ｇであり、ＴＥＭＰＯ酸化セルロースの含有量（Ｃ）は、１．０ｇである。また、調製したゲルは、せん断速度５０ｓ−１で測定される粘度が８３０ｍＰａ・ｓであり、かつ、せん断速度１００ｓ−１で測定される粘度が４００ｍＰａ・ｓであった。
【００５８】
［実施例２］
助触媒を用いなかった以外は、実施例１と同様の方法により、ゲルを調製した。
【００５９】
［実施例３〜６］
ＣＮＦ水分散溶液に代えて、上述したＰＡＡ水分散溶液などを用いた以外は、実施例１と同様の方法により、ゲルを調製した。
【００６０】
［実施例７］
酸素発生用光触媒粒子をＴａＮに変更した以外は、実施例１と同様の方法により、ゲルを調製した。
【００６１】
［実施例８および９］
光触媒粒子、助触媒および吸水性ポリマーの質量比を下記表１に示す値に変更した以外は、実施例１と同様の方法により、ゲルを調製した。
【００６２】
［比較例１］
ポリメタクリル酸メチル樹脂（ＰＭＭＡ，吸水倍率：１．０２倍）〔Ｓ００１、三菱化学社製〕を酢酸エタノールに分散し、ＰＭＭＡ分散液を調製した。
酸化チタンＴｉＯ２（Ｐ２５）（Ｄｅｇｕｓｓａ、９９．５％）を、上述したＰＭＭＡ分散溶液に添加して分散させ、凍結乾燥により分散媒である酢酸エタノールを取り除くことにより、光触媒粒子付き基材を作製した。
【００６３】
［比較例２］
ＴＥＭＰＯ酸化セルロース水分散溶液に代えて、比較例１で調製したＰＭＭＡ分散液を用いた以外は、実施例１と同様の方法により、光触媒粒子付き基材を作製した。
【００６４】
［比較例３］
ポリイミド（ＰＩ）〔ネオプリム、三菱瓦斯化学社製〕を乾燥させ、基材を得た。
【００６５】
［比較例４］
上述したＴＥＭＰＯ酸化セルロース水分散溶液を用い、凍結乾燥により分散媒である水を取り除くことにより、セルロース繊維からなる基材を作製した。
【００６６】
〔水素発生量〕
ガラス製反応容器（光信理化学）中の水１００ｍｌに、光触媒粒子付き基材を入れて、２５℃５０％ＲＨ（相対湿度）に相当する水分圧になるように水蒸気成分を入れて、上記反応容器をガラス製ガス配管に接続した。なお、ガス配管はガスクロマトグラフィー装置（島津製作所、ＧＣ２０１４）に接続されており、ガス成分分析、デジタルマノメータによる圧力測定、真空引き、エア充填などが可能である。
次いで、真空ポンプによる真空引きを行ない、デジタルマノメータの表示が３ｋＰａ以下になるまで継続した。その後、アルゴン充填と真空引きを３回繰り返し、混入酸素量が２０００ｐｐｍ以下になるまで前処理を行なった。
その後、撹拌を継続しながら、キセノンランプ（イーグルエンジニアリング）を電流表示１．５Ａとなる強度で全光照射し、光触媒反応を開始した。反応後、１５分、３０分、６０分、経過後にガスクロマトグラフィー装置にて気体を２．５ｍｌサンプリングし、水素・酸素量を計測した。
水素発生量を測定し、以下の基準で評価した。結果を下記表１に示す。
５点：５μｍｏｌ／ｈｒ以上
４点：１μｍｏｌ／ｈｒ以上５μｍｏｌ／ｈｒ未満
３点：０．５μｍｏｌ／ｈｒ以上１μｍｏｌ／ｈｒ未満
２点：０．１μｍｏｌ／ｈｒ以上０．５μｍｏｌ／ｈｒ未満
１点：０．０１μｍｏｌ／ｈｒ以上０．１μｍｏｌ／ｈｒ未満
０点：０．０１μｍｏｌ／ｈｒ未満
【００６７】
〔分散性〕
実施例１〜９および比較例１〜３で調製したゲルについて、以下の方法で、分散性を評価した。結果を下記表１に示す。
Ａ：１００時間静置後、変化なし。
Ｂ：１００時間静置後、若干ムラが生じた。
Ｃ：７０時間静置後、若干ムラが生じた。
Ｄ：１時間静置後、ムラが生じた。
【００６８】
【表１】
2019172499.tif 000002
【００６９】
表１に示す結果から、吸水性ポリマーと２種以上の光触媒粒子と水とを含有するゲルは、電解質を必要とせず、水素を発生することが分かった（実施例１〜９）。
実施例１と実施例２との対比から、光触媒粒子に助触媒を担持させると、水素発生量が向上することが分かった。
実施例１と実施例３〜６との対比から、基材がセルロース繊維であると、水素発生量が向上することが分かった。